(57)【要約】  ある実施態様によれば、開示は、３０ｋｇ／ｍ３以下の密度を有するフォームを含有するフォーム系物品を提供する。フォームは、ベースポリオール、充填ポリオールおよび付加的ポリオールを含有する。フォームは、連鎖延長剤や架橋剤を含まない。別の実施態様では、フォームは、硬度損失試験において１５％未満の硬度損失を有する。別の実施態様によれば、開示は、ベースポリオール、充填ポリオール、付加的ポリオールおよび触媒を含有するが、連鎖延長剤や架橋剤を欠く開始処方物を提供する。開始処方物は、イソシアネートとの反応により３０ｋｇ／ｍ３以下の密度を有するフォームを形成することができる。第４の実施態様は、イソシアネートとそのような開始処方物とを組み合わせることにより３０ｋｇ／ｍ３未満の密度を有し、連鎖延長剤や架橋剤を含まないフォームを製造するフォームの形成方法を提供する。【特許請求の範囲】
【請求項１】
ベースポリオール、ここで、該ベースポリオールは、フォーム形成前に、２〜３の官能価を有し、少なくとも７０％の第２級ヒドロキシル（ＯＨ）基を含み、および２０〜２４０のヒドロキシル（ＯＨ）価を有する、
充填ポリオール、ここで、該充填ポリオールは、フォーム形成前に、少なくとも７０％の第２級物質を含む、および
付加的ポリオール、ここで、該付加的ポリオールは、フォーム形成前に、２を超える官能価を有し、５０％を超えるエチレンオキシド（ＥＯ）を含む、
を含む３０ｋｇ／ｍ３以下の密度を有するフォームを含んでなり、
ここで、該フォームは連鎖延長剤や架橋剤を含まない、
フォーム系物品。
【請求項２】
ベースポリオールは、ポリオール１００当たり４５〜９５部（ｐｐｈｐ）の量で存在する、請求項１に記載のフォーム系物品。
【請求項３】
ベースポリオールは、エチレンオキシド（ＥＯ）を含んでなる、請求項１に記載のフォーム系物品。
【請求項４】
ベースポリオールは、プロピレンオキシド（ＰＯ）を含んでなる、請求項１に記載のフォーム系物品。
【請求項５】
充填ポリオールは、ポリオール１００当たり１０〜５０部（ｐｐｈｐ）の量で存在する、請求項１に記載のフォーム系物品。
【請求項６】
充填ポリオールは、１８重量％〜７１重量％の固体粒子を含んでなる、請求項１に記載のフォーム系物品。
【請求項７】
付加的ポリオールは、ポリオール１００当たり１〜３０部（ｐｐｈｐ）の量で存在する、請求項１に記載のフォーム系物品。
【請求項８】
付加的ポリオールは、４７００ｇ／モル〜５４００ｇ／モルの分子量を有する、請求項１に記載のフォーム系物品。
【請求項９】
フォームは、２５ｋｇ／ｍ３以下の密度を有する、請求項１に記載のフォーム系物品。
【請求項１０】
フォームは、硬度損失試験において１５％未満の硬度損失を示す、請求項１に記載のフォーム系物品。
【請求項１１】
物品はマットレスの形態である、請求項１に記載のフォーム系物品。
【請求項１２】
物品は枕の形態である、請求項１に記載のフォーム系物品。
【請求項１３】
ベースポリオール、ここで、該ベースポリオールは、フォーム形成前に、２〜３の官能価を有し、少なくとも７０％の第２級ヒドロキシル（ＯＨ）基を含み、および２０〜２４０のヒドロキシル（ＯＨ）価を有する、
充填ポリオール、ここで、該充填ポリオールは、フォーム形成前に、少なくとも７０％の第２級物質を含む、
付加的ポリオール、ここで、該付加的ポリオールは、フォーム形成前に、２を超える官能価を有し、５０％を超えるエチレンオキシド（ＥＯ）を含む、および
触媒
を含んでなり、連鎖延長剤や架橋剤を含まず、およびイソシアネートとの反応により３０ｋｇ／ｍ３以下の密度を有するフォームを形成することができる開始処方物。
【請求項１４】
ベースポリオールは、ポリオール１００当たり４５〜９５部（ｐｐｈｐ）の量で存在する、請求項１３に記載の開始処方物。
【請求項１５】
ベースポリオールは、エチレンオキシド（ＥＯ）を含んでなる、請求項１３に記載の開始処方物。
【請求項１６】
ベースポリオールは、プロピレンオキシド（ＰＯ）を含んでなる、請求項１３に記載の開始処方物。
【請求項１７】
充填ポリオールは、ポリオール１００当たり１０〜５０部（ｐｐｈｐ）の量で存在する、請求項１３に記載の開始処方物。
【請求項１８】
充填ポリオールは、１８％〜７１％の固体粒子を含んでなる、請求項１３に記載の開始処方物。
【請求項１９】
付加的ポリオールは、ポリオール１００当たり１〜３０部（ｐｐｈｐ）の量で存在する、請求項１３に記載の開始処方物。
【請求項２０】
付加的ポリオールは、４７００ｇ／モル〜５４００ｇ／モルの分子量を有する、請求項１３に記載の開始処方物。
【請求項２１】
触媒は、硬化触媒を含んでなる、請求項１３に記載の開始処方物。
【請求項２２】
触媒は、発泡触媒を含んでなる、請求項１３に記載の開始処方物。
【請求項２３】
水をさらに含んでなる、請求項１３に記載の開始処方物。
【請求項２４】
界面活性剤をさらに含んでなる、請求項１３に記載の開始処方物。
【請求項２５】
フォームの形成方法であって、
イソシアネートと開始処方物とを組み合わせて３０ｋｇ／ｍ３以下の密度を有し、および連鎖延長剤や架橋剤を含まないフォームを製造する工程
を含んでなり、該開始処方物は、
ベースポリオール、ここで、該ベースポリオールは、フォーム形成前に、２〜３の官能価を有し、少なくとも７０％の第２級ヒドロキシル（ＯＨ）基を含み、および２０〜２４０のヒドロキシル（ＯＨ）価を有し、
充填ポリオール、ここで、該充填ポリオールは、フォーム形成前に、少なくとも７０％の第２級物質を含み、
付加的ポリオール、ここで、該付加的ポリオールは、フォーム形成前に、２を超える官能価を有し、５０％を超えるエチレンオキシド（ＥＯ）を含み、および
触媒
を含み、該開始処方物は、連鎖延長剤や架橋剤を含まない、方法。
【請求項２６】
イソシアネートを、開始処方物中の１以上の物質と触媒の存在下で反応させてフォームを形成する、請求項２５に記載の方法。
【請求項２７】
３０ｋｇ／ｍ３以下の密度、および
米国材料試験協会（ＡＳＴＭ）標準Ｄ３５７４−９５に規定された硬度損失試験における１５％未満の硬度損失
を有するフォームを含んでなるフォーム系物品。
【請求項２８】
３０ｋｇ／ｍ３以下の密度、および
国際標準化機構（ＩＳＯ）標準Ｄ３５７４−９５に規定された硬度損失試験における１５％未満の硬度損失
を有するフォームを含んでなるフォーム系物品。
【発明の詳細な説明】
【技術分野】
【０００１】
本発明は、低密度フォーム、そのようなフォームを製造するための開始処方物、およびそのようなフォームを含有する物品に関連する。ある実施態様では、低密度フォームは、他の特性についての選択された基準、例えば硬度損失または圧縮特性などを充足し得る。ある実施態様では、フォームは、フォーム系物品、例えば枕、マットレス、あるいは他の寝具または補助器具などに含まれ得る。本発明はまた、低密度フォームを製造する方法にも関する。
【背景技術】
【０００２】
フォームは、一般に空気あるいは他のガスで充填される空間あるいは空洞を含有する構造材料または液体から構成される。この全体の構造は、フォーム上の多くの有用な特性を与える。例えば十分に硬質で耐久性のある構造材料を含有するフォームは、耐久性のある形状を有する物品へ形成され得る。これらの物品は他の材料から形成され、同様に成形された物品より、重量においてより軽く、より圧縮可能で、そうでなければ有利な点で異なっていてよい。フォームから製造された物品は、変形され、後に元の形状、または元の形状とほぼ同じ形状へ戻るか、または使用に応じて新しい形状へ適合し得る。
【発明の概要】
【発明が解決しようとする課題】
【０００３】
上記特性の結果、あるフォームについての優れた使用は、人体を快適に支援するために設計された物品、例えばマットレスと枕などにおける使用である。様々なフォームが利用可能であるが、フォームの所望の特性は、目的とする使用に応じて変化してよく、および改良されたまたは代替のフォームは、依然として望ましい。
【発明を実施するための形態】
【０００４】
ある実施態様によれば、本発明は、３０ｋｇ／ｍ３以下の密度を有するフォームを含有するフォーム系物体を提供する。フォームは、ベースポリオールを含有し、ここで、このベースポリオールは、フォーム形成前に、２〜３の官能価を有し、少なくとも７０％の第２ヒドロキシル（ＯＨ）基を含有し、２０〜２４０のヒドロキシル（ＯＨ）価を有する。フォームはまた、充填ポリオールを含有し、この充填ポリオールは、フォーム形成前に、少なくとも７０％の第２物質を含有する。フォームはさらに、付加的ポリオールを含有し、この付加的ポリオールは、フォーム形成前に、２を超える官能価を有し、５０％を超えるエチレンオキシド（ＥＯ）を含有する。フォームは、連鎖延長剤や架橋剤を含まない。
【０００５】
別の実施態様によれば、本発明は、３０ｋｇ／ｍ３以下の密度および米国材料試験協会（ＡＳＴＭ）標準Ｄ３５７４−９５に規定の硬度損失試験において１５％未満の硬度損失を有するフォームに基づく物品を提供する。
【０００６】
別の実施態様によれば、本発明は、３０ｋｇ／ｍ３以下の密度および国際標準化機構（ＩＳＯ）標準１８５６：２０００に規定の硬度損失試験において１５％未満の乾燥および湿潤圧縮永久歪みについての高さにおける損失を有するフォーム系物品を提供する。
【０００７】
別の実施態様によれば、本発明は、ベースポリオールを含有する開始処方物を提供し、ここで、このベースポリオールは、フォーム形成前に、２〜３の官能価を有し、少なくとも７０％の第２ヒドロキシル（ＯＨ）基を含み、および２０〜２４０のヒドロキシル（ＯＨ）価を有する。開始処方物はまた、充填ポリオールを含有し、ここで、この充填ポリオールは、フォーム形成前に、少なくとも７０％の第２物質を含有する。開始処方物はまた、付加的ポリオールを含有し、ここで、この付加的ポリオールは、フォーム形成前に、２を超える官能価を有し、５０％を超えるエチレンオキシド（ＥＯ）を含有する。開始処方物は、触媒を更に含有するが、連鎖延長剤や架橋剤を含まない。開始処方物は、イソシアネートとの反応により３０ｋｇ／ｍ３以下の密度を有するフォームを形成することができる。
【０００８】
第４の実施態様によれば、本発明は、イソシアネートと開始処方物とを組み合わせることにより３０ｋｇ／ｍ３以下の密度を有し、連鎖延長剤や架橋剤を含まないフォームを製造するフォームの形成方法を提供する。開始処方物は、ベースポリオールを含有し、ここで、このベースポリオールは、フォーム形成前に、２〜３の官能価を有し、少なくとも７０％の第２ヒドロキシル（ＯＨ）基を含んでなり、２０〜２４０のヒドロキシル（ＯＨ）価を有する。開始処方物はまた、充填ポリオールを含有し、ここで、この充填ポリオールは、フォーム形成前に、少なくとも７０％の第２物質を含有する。開始処方物はまた、付加的ポリオールを含有し、ここで、この付加的ポリオールは、フォーム形成前に、２を超える官能価を有し、５０％を超えるエチレンオキシド（ＥＯ）を含有する。開始処方物はまた、触媒をも含有するが、連鎖延長剤や架橋剤を含まない。開始処方物は、３０ｋｇ／ｍ３以下の密度を有するフォームを、イソシアネートとの反応により形成することができる。
【０００９】
本発明は、低密度フォーム、そのようなフォームを含有する枕およびマットレスのような物品、そのようなフォームを製造するための開始処方物、および低密度フォームを製造する方法に関連する。ある実施態様によれば、本発明は、３０ｋｇ／ｍ３以下の密度を有する低密度フォーム、とりわけ２５ｋｇ／ｍ３以下の密度を有するフォームに関する。
【００１０】
低密度フォームは、開始処方物から形成され得るが、この場合、イソシアネートを用いて発泡させて構造物質が得られるフォーム中で製造する。開始処方物は、ベースポリオール、充填ポリオールおよび付加的ポリオールを含有してよいが、連鎖延長剤や架橋剤を含まなくてよい。開始処方物はまた、他の材料をも含有し得る。イソシアネートは、低密度フォームを生じさせる開始処方物に添加し得る。低密度フォームは、イソシアネートおよび反応生成物に加えて開始処方物中に存在するのと同じ物質を含有することとなる。例えば、開始処方物中の水およびポリオールは、イソシアネートと反応して低密度フォームを形成する。最終低密度フォームは、セルを形成するためにネットワーク中に構成されるポリマー材料であり得る。すべて、あるいは本質的にすべての遊離ＯＨ基、特に開始処方物中のポリオール上に見出される遊離ＯＨ基は、ウレタン結合を形成するポリオール中のＮＣＯ基と反応させ得る。最終低密度フォームの特性は、開始処方物中のポリオールが第１級または第２級ＯＨ基を含有するかどうか、およびそれらの間の割合、ならびにネットワークの構造に依存し得る。
【００１１】
特定の実施態様では、開始処方物は、ベースポリオールを含有し得るが、ベースポリオールは、プロピレンオキシド（ＰＯ）、エチレンオキシド（ＥＯ）、これらの材料の組み合わせ、およびある実施態様では他の材料を含み得る。特に、ベースポリオールとしては、２〜３の官能価を有し、少なくとも７０％の第２級ヒドロキシル（ＯＨ）基（例えばヒドロキシル基の総数の７０％が第２級ヒドロキシル基、例えばプロピレンオキシド（ＰＯ）などであり得る）を有し、および２０〜２４０のヒドロキシル（ＯＨ）価を有する任意のポリオールが挙げられる。さらなる特定の実施態様では、ヒドロキシル価は、３８〜５６、特に４６〜５０であり得る。特定の実施態様では、ベースポリオールは、低揮発性有機化合物（ＶＯＣ）不活性プロピレンオキシド／エチレンオキシドポリエーテルトリオール、例えばＡｒｃｏｌ（登録商標）  Ｐｏｌｙｏｌ  １１０８（Ｂａｙｅｒ  ＭａｔｅｒｉａｌＳｃｉｅｎｃｅ  ＡＧ、レバークーゼン、ドイツ）などであり得る。
【００１２】
開始処方物は、ポリオール１００当たり４５〜９５部（ｐｐｈｐ）のベースポリオールを含み得る。ｐｐｈｐは、全ベースポリオールおよび充填ポリオール（しかしながら付加的ポリオールではない）と比較した重量による割合を反映する。とりわけ、開始処方物は、５０〜９０ｐｐｈｐ、特に６０〜８０ｐｐｈｐ含み得る。
【００１３】
開始処方物中の充填ポリオールは、少なくとも７０％の第２級ヒドロキシル基、例えばプロピレンオキシド（ＰＯ）などを含有する充填ポリオールを含み得る。充填ポリオールは、固体粒子を有するポリマーポリオールであり得る。例えば、分散粒子を含有するポリエーテルポリオール、例えばスチレン−アクリロ−ニトリル（ＳＡＮ）粒子などであり得る。そのようなポリオールの１つはＶｏｒａｌｕｘ（商標）ＨＬ４００（Ｄｏｗ  Ｃｈｅｍｉｃａｌ、Ｆｒｅｅｐｏｒｔ、ＴＸ）である。充填ポリオール中の固体粒子の量は、１８重量％〜７１重量％、特に３８重量％〜４６重量％、とりわけ４０重量〜４４重量％の範囲であり得る。
【００１４】
開始処方物は、１０ｐｐｈｐ〜５０ｐｐｈｐ充填ポリオールを含み得る。とりわけ、開始処方物は、１５ｐｐｈｐ〜４５ｐｐｈｐ、特に２０ｐｐｈｐ〜４０ｐｐｈｐ含み得る。
【００１５】
開始処方物中の付加的ポリオールは少なくとも７０％の第１級ヒドロキシル基、例えばエチレンオキシド（ＥＯ）などを含有し得る。付加的ポリオールは、２を超える官能価を有し、および５０％を超えるエチレンオキシド（ＥＯ）（あるいは他の第１級ヒドロキシル基）含量を有する任意のポリオールであり得る。さらなる特定の実施態様によれば、付加的ポリオールは、４７００（ｇ／ｍｏｌ）〜５４００（ｇ／ｍｏｌ）の分子量を有するエチレンオキシド（ＥＯ）リッチポリオールであり得る。特に、グリセロール開始トリオールポリエーテルポリオール、例えばＶｏｒａｎｏｌ（商標）ＣＰ  １４２１（Ｄｏｗ  Ｃｈｅｍｉｃａｌ）などであり得る。
【００１６】
付加的ポリオールは、１ｐｐｈｐ〜３０ｐｐｈｐの量で開始処方物中に存在し得る。とりわけ、付加的ポリオールは、２ｐｐｈｐ〜１０ｐｐｈｐの間の量で存在し得る。とりわけ、付加的ポリオールは、５ｐｐｈｐの量で存在し得る。
【００１７】
開始処方物は、さらなる物質、例えば水、触媒、界面活性剤および抗菌剤などを含み得る。あるいは、これらのさらなる物質は、これらを混合して低密度フォームを形成する場合、開始処方物とイソシアネートへ添加し得る。
【００１８】
水は、得られるフォームの形成または構成を妨げる汚染が少ない任意の種類の水であり得る。水は、３．７ｐｐｈｐ〜４．９ｐｐｈｐの量で開始処方物中に存在し得る。開始処方物中の水の量は、得られる低密度フォームの密度に直接影響を与え得る。
【００１９】
触媒は、硬化触媒および発泡触媒を含む１以上の種類の触媒を含み得る。ある実施態様では、１種類の触媒だけを用い得る。他の実施態様では、任意の種類の１つだけの触媒を用い得る。
【００２０】
一般に、エチレンオキシド（ＥＯ）およびプロピレンオキシド（ＰＯ）ポリオールに適合する当分野において既知のほとんどの触媒は、適当であり得る。低排出発泡性触媒を、環境および安全性の理由のために用い得る。特定の実施態様によれば、触媒は、０．０５ｐｐｈｐ〜０．５０ｐｐｈｐの量で存在する硬化触媒を含み得る。ある例では、硬化触媒は、オクタン酸錫物質、例えばＤａｂｃｏ（登録商標）Ｔ９（Ａｉｒ  Ｐｒｏｄｕｃｔｓ  ａｎｄ  Ｃｈｅｍｉｃａｌｓ、Ａｌｌｅｎｔｏｗｎ、ＰＡ）または同様の錫化合物物質などであり得る。他の特定の実施態様によれば、触媒は、０．０５ｐｐｈｐ〜１．００ｐｐｈｐの量で存在する発泡触媒を含み得る。ある例では、発泡触媒は、Ｄａｂｃｏ（登録商標）  ＮＥ  ３００（Ａｉｒ  Ｐｒｏｄｕｃｔｓ  ａｎｄ  Ｃｈｅｍｉｃａｌｓ）であり得る。別の例では、発泡触媒は、ＪＥＦＦＣＡＴ（登録商標）  ＺＦ１０（Ｈｕｎｔｓｍａｎ  Ｃｈｅｍｉｃａｌｓ、Ｔｈｅ  Ｗｏｏｄｌａｎｄｓ、ＴＸ）であり得る。
【００２１】
界面活性剤は、軟質スラブストックフォームにおける使用のために処方された任意のシリコーン界面活性剤であり得る。ある実施態様によれば、界面活性剤は、Ｔｅｇｏｓｔａｂ（登録商標）Ｂ８２２０（Ｅｖｏｎｉｋ  Ｉｎｄｕｓｔｒｉｅｓ、エッセン、ドイツ）であり得る。界面活性剤は、０．３０ｐｐｈｐ〜２．００ｐｐｈｐの範囲の量で存在し得る。
【００２２】
抗菌剤は、低密度フォームに組み込まれたときに人間に有害でない１以上の微生物の成長を殺すかまたは制御することができる任意の物質であり得る。ある形態では、抗菌剤は、Ｏｅｋｏ−Ｔｅｘ（登録商標）証明マーク下で保証された任意の抗菌剤あるいはＬＧＡ−Ｔｅｓｔｅｄ（登録商標）証明マーク下で保証され得る任意の得られる生成物であり得る。複数の抗菌剤は、異なった微生物を殺すかまたは制御するか、または相乗効果を得るために用い得る。抗菌剤は、０．０５ｐｐｈｐ〜１．００ｐｐｈｐの範囲の量で存在し得る。    
【００２３】
開始処方物は、最終低密度フォーム、例えば難燃剤または着色剤などに有用である他の物質を含有してもよい。
【００２４】
開始処方物は、連鎖延長剤や架橋剤、例えばＤＥＯＡやＴＥＡなどを含まなくてよい。上記の充填ポリオールおよび付加的ポリオールとベースポリオールとの使用は、連鎖延長剤も架橋剤も必要とせずにフォームの形成を可能とすることができる。    
【００２５】
低密度フォームは、開始処方物とイソシアネートとを反応させることにより形成し得る。１以上のポリオールと反応してフォームを形成することができる任意のイソシアネート物質を用い得る。イソシアネート材料は、開始処方物中の１以上の触媒および１以上のさらなる物質、例えば水などと反応させるために選択し得る。ある実施態様では、イソシアネートは、トルエンジイソシアネート（ＴＤＩ）、例えばＴ８０イソシアネートなどであり得るが、これは典型的にはトルエンジイソシアネートの２，４および２，６異性体の８０％〜２０％混合物である。    
【００２６】
ある極めて特定の実施態様によれば、低密度フォームは、Ｔ８０イソシアネート５２．４１ｐｐｈｐと表１に記載の成分を有する開始処方物とを混合することにより形成し得る。
【００２７】
【表１】
2015511972.tif 000002
【００２８】
上述の通り開始処方物およびイソシアネートを用いて形成された低密度フォームは、開始処方物およびイソシアネートの反応生成物の反映した最終処方物を有し得る。
【００２９】
別の実施態様によれば、本発明は、上述の通り低密度フォームを含有する物品に関する。特に、この物品は、より高い密度のフォーム、例えば３３ｋｇ／ｍ３以上の密度を有するフォームなどの代わりに低密度フォームを含有し得る。低密度フォームは、３０ｋｇ／ｍ３以下または２５ｋｇ／ｍ３以下の密度を有し得るが、約３３ｋｇ／ｍ３の密度を有するフォームの硬度損失または圧縮特性に類似する硬度損失または圧縮特性を示し得る。
【００３０】
硬度損失は、任意の適当な試験により測定し得る。ある適当な試験は、一般に硬度損失試験と称され、フォームを金属板で設定された時間の間に動的に強打し、およびその前後に硬度を測定して結果としての硬度の任意の減少の量を決定することを含む。ある実施形態では、３０ｋｇ／ｍ３以下または２５ｋｇ／ｍ３以下の密度を有する低密度フォームは、標準硬度損失試験、例えば米国材料試験協会（ＡＳＴＭ）標準Ｄ３５７４−９５（その全体は参照により本明細書に組込まれる）などを用いて測定された１５％未満または１０％未満の硬度損失を示し得る。
【００３１】
圧縮特性は、任意の他の適当な試験により測定してもよい。一般に熱（乾燥）圧縮試験と称される、ある適当な試験では、フォームをオーブン中に設置し、および一定時間（例えば２４時間）圧縮する間に特定の温度へ加熱した。その後、フォームの硬度および高さを測定する。一般に湿潤圧縮試験と称される別の適当な試験では、フォームを湿潤し、一定時間（例えば２４時間）圧縮し、次いでフォームの硬度および高さを測定する。ある特定の実施態様では、圧縮特性は、ＩＳＯ標準１８５６：２０００（その全体を参照によりここに組み込む）に規定された試験を用いて測定し得る。乾燥および湿潤圧縮永久歪みについての高さにおける損失は、国際標準化機構（ＩＳＯ）１８５６：２０００を用いて測定された１０％未満であり得る。    
【００３２】
低密度フォームを含有する物品としては、人体を快適に支援するように設計された物品が挙げられる。そのような物品としては、様々な種類の枕、例えばベッドピロー、座席、座席枕、例えば家具枕などおよびマットレスが挙げられる。そのような物品としては、医療および治療用物品、例えば可動性補助器具および理学療法器具などが挙げられる。低密度フォームはまた、自動車産業、例えば自動車座席、または他の輸送産業、航空機、列車およびバス座席において応用を見出し得る。    
【００３３】
開示の典型的な実施態様のみを具体的に上に説明したが、これらの例の変更および変化は、開示の精神および所望の範囲から逸脱せずに可能であることが認められる。例えば本明細書に表される数値は、実験データとして報告するような、数が正確な量であることを意図することが明確にされない限り、小さな変化、したがって実施態様「約（ａｂｏｕｔ）」あるいは「約（ａｐｐｒｏｘｉｍａｔｅｌｙ）」の表された数値を含むと理解される。さらに、原材料の混合物における僅かな変化あるいは等価原材料（例えば上記の例の実施態様に用いられるものとは異なった製造業者から）の使用は可能であり得る。
【国際調査報告】
2015511972.tif 000003
2015511972.tif 000004